(57)【特許請求の範囲】
【請求項１】
外周部に複数の小穴が形成されかつ同心状に一体結合された複数の回転容器内にそれぞれ、高分子物質を溶媒に溶解させた互いに組成の異なる高分子溶液を供給する工程と、回転容器を回転するとともに小穴から流出する高分子溶液に電荷を帯電させ、小穴から流出した高分子溶液を遠心力と溶媒の蒸発に伴う静電爆発にて延伸させて高分子物質から成るナノファイバーを生成する工程とを有することを特徴とするナノファイバーの製造方法。
【請求項２】
請求項１に記載のナノファイバーの製造方法によって生成されたナノファイバーを、回転容器に対して間隔をあけて配置され、小穴から流出する高分子溶液の帯電電荷とは逆極性の電圧を印加され若しくは接地された面的広がりを有する収集体又はその上に配置された担持部材上に堆積させる工程とを有することを特徴とする高分子ウェブの製造方法。
【請求項３】
１又は複数の回転容器における軸芯方向に異なる領域毎に互いに径の異なる小穴の群を配設し、若しくは複数の回転容器内に互いに組成の異なる高分子溶液を供給し、回転容器に対して径方向に間隔をあけて対向するように収集体を配置し、生成されたナノファイバーを回転容器の軸芯方向に移動する担持部材上に順次堆積させ、積層高分子ウェブを製造することを特徴とする請求項２記載の高分子ウェブの製造方法。
【請求項４】
回転容器に対して、収集体とは反対側に配置した導電性の反射電極に、小穴から流出する高分子溶液の帯電電荷とは同極性の電圧を印加することを特徴とする請求項２又は３記載の高分子ウェブの製造方法。
【請求項５】
回転容器に対して、収集体側とは反対側から収集体側に向けて気体流を形成することを特徴とする請求項２〜４の何れか１つに記載の高分子ウェブの製造方法。
【請求項６】
外周部に複数の小穴が形成されかつその小穴の径が互いに異なっている複数の回転容器が同心状に一体結合された回転容器ユニットと、各回転容器をその軸芯回りに回転させる回転駆動手段と、各回転容器内に高分子物質を溶媒に溶解させた高分子溶液を供給する高分子溶液供給手段と、回転容器ユニットに対して間隔をあけて配置された収集体と、各回転容器の少なくとも小穴近傍と収集体との間に電位差を発生させる第１の高電圧発生手段とを備えたことを特徴とするナノファイバーの製造装置。
【請求項７】
外周部に複数の小穴が形成された複数の回転容器が同心状に一体結合された回転容器ユニットと、各回転容器をその軸芯回りに回転させる回転駆動手段と、各回転容器内にそれぞれ高分子物質を溶媒に溶解させた互いに組成の異なる高分子溶液を供給する高分子溶液供給手段と、回転容器ユニットに対して間隔をあけて配置された収集体と、各回転容器の少なくとも小穴近傍と収集体との間に電位差を発生させる第１の高電圧発生手段とを備えたことを特徴とするナノファイバーの製造装置。
【請求項８】
請求項６又は７のナノファイバーの製造装置において、収集体が面状に広がる導電体からなり、生成されたナノファイバーを堆積する担持部材を収集体上に沿って移動させる担持部材移動手段を備えたことを特徴とする高分子ウェブの製造装置。
【請求項９】
１又は複数の回転容器における軸芯方向に異なる領域毎に互いに径の異なる小穴の群を配設し、回転容器に対して径方向に間隔をあけて対向するように収集体を配設し、担持部材移動手段は担持部材を回転容器の軸芯方向に移動することを特徴とする請求項８記載の高分子ウェブの製造装置。
【請求項１０】
複数の回転容器内に互いに組成の異なる高分子溶液を供給し、回転容器に対して径方向に間隔をあけて対向するように収集体を配設し、担持部材移動手段は担持部材を回転容器の軸芯方向に移動することを特徴とする請求項８記載の高分子ウェブの製造装置。
【請求項１１】
回転容器に対して収集体とは反対側に導電性の反射電極を配設し、反射電極に小穴から流出する高分子溶液の帯電電荷とは同極性の電圧を印加する第２の高電圧発生手段を設けたことを特徴とする請求項８〜１０の何れか１つに記載の高分子ウェブの製造装置。
【請求項１２】
回転容器に対して収集体側とは反対側から収集体側に向かう気体流を発生する気体流発生手段を設けたことを特徴とする請求項８〜１１の何れか１つに記載の高分子ウェブの製造装置。
【発明の詳細な説明】
【技術分野】
【０００１】
本発明は、物性が異なっている複数種類のナノファイバーを一度に製造し、またそれらを混合し若しくは積層して堆積してなる高分子ウェブを製造するナノファイバー及び高分子ウェブの製造方法と装置に関するものである。
【背景技術】
【０００２】
従来、高分子物質から成るサブミクロンスケールの直径を有するナノファイバーを製造する方法として、電荷誘導紡糸法（エレクトロスピニング法）が知られている。従来の電荷誘導紡糸法では、高電圧を印加した針状のノズルに高分子溶液を供給することで、この針状のノズルから線状に流出する高分子溶液に電荷が帯電され、高分子溶液の溶媒蒸発に伴って帯電電荷間の距離が小さくなって作用するクーロン力が大きくなり、そのクーロン力が線状の高分子溶液の表面張力より勝った時点で線状の高分子溶液が爆発的に延伸される現象が生じ、この静電爆発と称する現象が、一次、二次、場合によっては三次等と繰り返されることで、サブミクロンの直径の高分子から成るナノファイバーが製造されるものである。
【０００３】
こうして製造されたナノファイバーを電気的に接地された基板上に堆積させることで、立体的な網目を持つ３次元構造の薄膜を得ることができ、さらに厚く形成することでサブミクロンの網目を持つ高多孔性の高分子ウェブを製造することができる。この高分子ウェブの製造方法として、並列配置された複数のノズルから高電圧に帯電された高分子溶液を流出させて電荷誘導紡糸法にてナノファイバーを製造し、このナノファイバーを電気的に接地された収集体上を移動するシート上に堆積させることで製造する方法が知られている（例えば、特許文献１参照）。
【０００４】
また、繊維径が異なる等の物性の異なる繊維を積層・堆積させて積層ウェブを構成することで、高い機能性を持たせることができることは知られている。例えば、平均繊維径の異なるウェブを積層した積層ウェブは、単層のウェブに比較して液体又は気体中における固形分の分離性能を長期にわたって維持できることが知られている。不織布にて培養等を行う場合に、繊維径の異なるファイバーにて構成された不織布中に形成される隙間が好適であることも知られている。また、均一な繊維径のファイバーから成る不織布や糸条よりも、繊維径の異なるファイバーにて構成されたものの方がより高い強度が得られることも知られている。
【０００５】
そして、繊維径の異なるナノファイバーから成る積層ウェブを製造する方法として、静電紡糸法により紡糸した繊維を直接堆積して第１のウェブを形成した後、第１のウェブ上に、静電紡糸法により紡糸した第１のウェブとは繊維径の異なる繊維を直接堆積して第２のウェブを形成することで、積層ウェブを製造する方法が知られている（例えば、特許文献２参照）。
【０００６】
この種の積層ウェブの製造装置の構成例を図１２を参照して説明すると、一端開口の第１と第２の紡糸容器６１ａ、６１ｂ内にそれぞれ第１と第２の紡糸ノズル６２ａ、６２ｂを配設し、これら紡糸ノズル６２ａ、６２ｂに対してそれぞれ高分子溶液供給手段６３ａ、６３ｂにて、組成は同じであるが分子量若しくは濃度の異なる高分子溶液を供給するとともに、高電圧発生手段６４ａ、６４ｂにて発生させた高電圧を印加し、紡糸容器６１ａ、６１ｂの一端開口に対向して収集体６５を接地して配設し、収集体６５上を移動する担持シート６６上に第１の紡糸ノズル６２ａにて生成されたナノファイバー６７ａと第２の紡糸ノズル６２ｂにて生成されたナノファイバー６７ｂを順次堆積させることで、積層ウ ェブ６８を製造するように構成されている。
【０００７】
なお、図１２の構成では、複数の高分子溶液供給手段６３ａ、６３ｂを配設し、複数の高分子溶液を調製する必要があるため、設備が大掛かりになるとともに、配管清掃等にも手間がかかるために製造効率が低いという課題があるとして、特許文献２では、第１と第２の紡糸容器６１ａ、６１ｂ内の相対湿度をそれぞれ第１と第２の気体供給手段によって変えることで、共通の高分子溶液供給手段を用いて同一の組成と濃度の高分子溶液を供給しながら、紡糸ノズルから流出する高分子溶液の粘度を異ならせ、異なる繊維径のナノファイバーを生成することが開示されている。
【特許文献１】米国特許第６７１３０１１号明細書
【特許文献２】特開２００５−２１３６６８号公報
【発明の開示】
【発明が解決しようとする課題】
【０００８】
ところで、上記のように並列配置された複数の紡糸ノズル６２ａ、６２ｂにてそれぞれナノファイバー６７ａ、６７ｂを生成し、生成されたナノファイバー６７ａ、６７ｂを収集体６５上を移動する担持シート６６上に順次堆積させて積層ウェブ６８を製造する方法では、各紡糸ノズル６２ａ、６２ｂに印加された高電圧にて生成されたナノファイバー６７ａ、６７ｂが帯電しているため、収集体６５との間の電界によって収集体６５に向けて流動する一方で、たとえ紡糸ノズル６２ａ、６２ｂがそれぞれの紡糸容器６１ａ、６１ｂ内に配設されていても、隣接する紡糸ノズル６２ａ、６２ｂに印加された高電圧の影響を受けることになり、各紡糸ノズル６２ａ、６２ｂで生成されたナノファイバー６７ａ、６７ｂが担持シート６６上に均一に積層されず、品質の高い積層ウェブ６８を製造することができないという課題がある。
【０００９】
このような課題を解決するため、本出願人は先に、図１３に示すように、ナノファイバー生成部４１を、第１と第２のナノファイバー生成手段４２ａ、４２ｂを適当な距離をあけて並列配置して構成し、このナノファイバー生成部４１に対して、適当な距離をあけて回転駆動可能なドラム状の収集体４３を配設するとともに、収集体４３の外周面のナノファイバー生成手段４２ａ、４２ｂに対向する部分に接触若しくは近接して担持部材４４を配置し、収集体４３と担持部材４４を同期して移動させるように構成し、かつナノファイバー生成部４１と収集体４３の間の空間の電界を各ナノファイバー生成手段４２ａ、４２ｂの間で確実に隔離するため、隔壁板４６に交流電源４７から交流電圧を印加するようにした隔離手段４５を配設したものを提案している（特願２００７−１７１９５０号参照）。
【００１０】
また、各ナノファイバー生成手段４２ａ、４２ｂは、収集体４３や担持部材４４に対して垂直な軸芯回りに回転駆動され、周面に複数の小穴４９又はノズル部材が設けられた円筒容器４８と、円筒容器４８の軸芯方向の収集体４３や担持シート４４の配設方向とは反対側の一側に配置した反射電極５０とを組み合わせ、円筒容器４８から遠心力と静電爆発にて放射状に生成されたナノファイバー５１ａ、５１ｂを反射電極５０によって収集体４３や担持シート４４に向けて流動させるようにした構成されている。５２は円筒容器４８の回転駆動手段、５３は円筒容器４８に高電圧を印加する高電圧発生手段で、接地された収集体４３との間の空間に電界が形成されるように構成されている。このように円筒容器４８などの回転容器を用いたナノファアバー生成手段４２ａ、４２ｂを適用することで、高分子溶液が小穴４９やノズル部材から遠心力にて流出して遠心力で延伸されるので、小穴４９やノズル部材を多数並列配置しても電荷の相互干渉を受けずに品質の良いナノファイバーが生成されるため、多量のナノファイバーを効率的に生成でき、高品質の積層高分子ウェブ５４の生産性を飛躍的に向上することができる。
【００１１】
しかしながら、図１３のような構成においても、ナノファイバー生成部４１を、複数のナノファイバー生成手段４２ａ、４２ｂを並列配置して構成しているため、大掛かりで複雑な構成になるという問題があり、また物性の異なるナノファイバーが均一に混合した状態で製造することができないという問題もある。
【００１２】
本発明は、上記従来の課題を解決するもので、物性の異なる複数種類のナノファイバーを簡単な装置構成にて一度に効率的に製造することができ、またそれらを混合し若しくは積層して堆積してなる高分子ウェブを製造することができるナノファイバー及び高分子ウェブの製造方法と装置を提供することを目的とする。
【課題を解決するための手段】
【００１６】
また、本発明のナノファイバーの製造方法は、外周部に複数の小穴が形成されかつ同心状に一体結合された複数の回転容器内にそれぞれ、高分子物質を溶媒に溶解させた互いに組成の異なる高分子溶液を供給する工程と、回転容器を回転するとともに小穴から流出する高分子溶液に電荷を帯電させ、小穴から流出した高分子溶液を遠心力と溶媒の蒸発に伴う静電爆発にて延伸させて高分子物質から成るナノファイバーを生成する工程とを有するものである。ここで、高分子溶液の組成が異なるとは、高分子物質（化学式）自体が異なる場合、高分子物質は同じでその分子量が異なる場合、高分子物質とその分子量は同じで溶媒が異なる場合、高分子物質及びその分子量や溶媒は同じであるが濃度だけが異なる場合等を含むものである。
【００１７】
この構成によれば、複数の回転容器内にそれぞれ互いに組成の異なる高分子溶液を供給し、これら回転容器をその軸芯回りに単一の駆動手段にて高速で回転させるとともに、上記電界を形成することで、組成の異なる高分子溶液が遠心力の作用で小穴からそれぞれ同時に流出し、遠心力の作用と静電爆発によって爆発的に延伸されることによって、高分子溶液の複数の組成（濃度や分子量や物質等）に対応して互いに物性（径や材質等）の異なる複数種類のナノファイバーが一度に生成されることになり、物性の異なる複数種類のナノファイバーを簡単な装置構成にて一度に効率的に製造することができる。
【００１８】
また、本発明の高分子ウェブの製造方法は、上記のナノファイバーの製造方法によって生成されたナノファイバーを、回転容器に対して間隔をあけて配置され、小穴から流出する高分子溶液の帯電電荷とは逆極性の電圧を印加され若しくは接地された面的広がりを有する収集体又はその上に配置された担持部材上に堆積させる工程とを有するものである。
【００１９】
この構成によれば、上記のようにして生成された物性の異なる複数種類のナノフアイバーが面的広がりを有する収集体又はその上に配置された担持部材上に堆積することで、簡単な装置構成にて一度に効率的に、複数種類のナノフアイバーにて構成された高分子ウェブを製造することができる。
【００２０】
また、１又は複数の回転容器における軸芯方向に異なる領域毎に互いに径の異なる小穴の群を配設し、若しくは複数の回転容器内に互いに組成の異なる高分子溶液を供給し、回転容器に対して径方向に間隔をあけて対向するように収集体を配置し、生成されたナノファイバーを回転容器の軸芯方向に移動する担持部材上に順次堆積させると、物性の異なるナノファイバーが順次積層されて堆積されるため、簡単な装置構成にて一度に効率的に積層高分子ウェブを製造することができる。
【００２１】
また、回転容器に対して、収集体とは反対側に配置した導電性の反射電極に、小穴から流出する高分子溶液の帯電電荷とは同極性の電圧を印加すると、回転容器に対して軸芯方向又は径方向に対向するように間隔をあけて収集体を配置していても、その収集体に対向する方向以外の方向に流動するナノフアイバーを確実に収集体に向けて流動させることができ、無駄なく効率的に高分子ウェブ又は積層高分子ウェブを製造することができる。
【００２２】
また、回転容器に対して、収集体側とは反対側から収集体側に向けて気体流を形成すると、回転容器からその径方向に流動するナノファイバーを気体流に乗せて収集体側に確実に流動させることができ、無駄なく効率的に高分子ウェブ又は積層高分子ウェブを製造することができ、また気体流にて溶媒の蒸発を促進させることができて、静電爆発をより効果的に生じさせて、ナノファイバーの製造効率を一層向上できる。
【００２５】
本発明のナノファイバーの製造装置は、外周部に複数の小穴が形成されかつその小穴の径が互いに異なっている複数の回転容器が同心状に一体結合された回転容器ユニットと、各回転容器をその軸芯回りに回転させる回転駆動手段と、各回転容器内に高分子物質を溶媒に溶解させた高分子溶液を供給する高分子溶液供給手段と、回転容器ユニットに対して間隔をあけて配置された収集体と、各回転容器の少なくとも小穴近傍と収集体との間に電位差を発生させる第１の高電圧発生手段とを備えたものであり、上記ナノファイバーの製造装置と同様に簡単な装置構成にて物性の異なるナノァイバーを一度に効率的に製造することができる。
【００２６】
また、本発明のさらに別のナノファイバーの製造装置は、外周部に複数の小穴が形成された複数の回転容器が同心状に一体結合された回転容器ユニットと、各回転容器をその軸芯回りに回転させる回転駆動手段と、各回転容器内にそれぞれ高分子物質を溶媒に溶解させた互いに組成の異なる高分子溶液を供給する高分子溶液供給手段と、回転容器ユニットに対して間隔をあけて配置された収集体と、各回転容器の少なくとも小穴近傍と収集体との間に電位差を発生させる第１の高電圧発生手段とを備えたものであり、組成の異なる高分子溶液が遠心力の作用で小穴からそれぞれ同時に帯電して流出し、遠心力の作用と静電爆発によって爆発的に延伸されることによって、高分子溶液の複数の組成（濃度や分子量や物質等）に対応して互いに物性（径や材質等）の異なる複数種類のナノファイバーが一度に生成されることになり、同様に物性の異なる複数種類のナノファイバーを簡単な装置構成にて一度に効率的に製造することができる。
【００２７】
また、本発明の高分子ウェブの製造装置は、上記何れか１つのナノファイバーの製造装置において、収集体が面状に広がる導電体からなり、生成されたナノファイバーを堆積する担持部材を収集体上に沿って移動させる担持部材移動手段を備えたものであり、物性の異なる複数種類のナノフアイバーが面的広がりを有する収集体上を移動する担持部材上に堆積することで、複数種類のナノフアイバーにて構成された高分子ウェブを簡単な装置構成にて一度に効率的に製造することができる。
【００２８】
また、１又は複数の回転容器における軸芯方向に異なる領域毎に互いに径の異なる小穴の群を配設し、回転容器に対して径方向に間隔をあけて対向するように収集体を配設し、担持部材移動手段は担持部材を回転容器の軸芯方向に移動するものであると、径が異なることで物性の異なるナノファイバーを担持部材上に順次積層させて堆積させることができ、簡単な装置構成にて一度に効率的に積層高分子ウェブを製造することができる。
【００２９】
また、複数の回転容器内に互いに組成の異なる高分子溶液を供給し、回転容器に対して径方向に間隔をあけて対向するように収集体を配設し、担持部材移動手段は担持部材を回転容器の軸芯方向に移動するものであると、組成が異なることで物性の異なるナノファイバーを担持部材上に順次積層させて堆積させることができ、簡単な装置構成にて一度に効率的に積層高分子ウェブを製造することができる。
【００３０】
また、回転容器に対して収集体とは反対側に導電性の反射電極を配設し、反射電極に小穴から流出する高分子溶液の帯電電荷とは同極性の電圧を印加する第２の高電圧発生手段を設けると、回転容器に対して軸芯方向又は径方向に対向するように間隔をあけて収集体を配置していても、その収集体に対向する方向以外の方向に流動するナノフアイバーを反射電極にて確実に収集体に向けて流動させることができるので、無駄なく効率的に高分子 ウェブ又は積層高分子ウェブを製造することができる。
【００３１】
また、回転容器に対して収集体側とは反対側から収集体側に向かう気体流を発生する気体流発生手段を設けると、回転容器からその径方向に流動するナノファイバーを気体流に乗せて収集体側に確実に流動させることができるので、無駄なく効率的に高分子ウェブ又は積層高分子ウェブを製造することができ、また気体流にて溶媒の蒸発を促進させることができて、静電爆発をより効果的に生じさせて、ナノファイバーの製造効率を一層向上できる。
【発明の効果】
【００３２】
本発明のナノファイバー及び高分子ウェブの製造方法と装置によれば、１又は複数の回転容器に高分子溶液を供給し、その回転容器を軸芯回りに高速で回転させるとともに電界を形成することで、回転容器の径の異なる小穴から高分子溶液が、若しくは回転容器の小穴から組成の異なる高分子溶液が、それぞれ遠心力の作用で同時に流出し、遠心力の作用と静電爆発によって爆発的に延伸されることによって、複数種類の小穴の径又は高分子溶液の組成に対応して互いに物性の異なる複数種類のナノファイバーを簡単な装置構成にて一度に効率的に製造することができ、またそれらのナノファイバーを混合若しくは積層して堆積させることで所望の高分子ウェブを製造することができる。
【発明を実施するための最良の形態】
【００３３】
以下、本発明のナノファイバー及び高分子ウェブの製造方法と装置の実施形態について、図１〜図１１を参照しながら説明する。
【００３４】
（第１の実施形態）
まず、本発明の第１の実施形態の高分子ウェブの製造装置について、図１〜図５を参照して説明する。
【００３５】
図１〜図３において、１は直径が２０〜５００ｍｍの円筒容器から成る回転容器であり、外周に直径が０．０２〜２ｍｍ程度の小穴２が数ｍｍピッチ間隔で多数配設されている。この小穴２は、本実施形態では、図３に示すように、回転容器１の外周に一体的に設けられた短寸のノズル部材のノズル穴にて構成されているが、回転容器１の周壁に形成した開口穴にて構成しても良い（図２では、開口穴の構成を図示している。）。本実施形態では、回転容器１を軸芯方向に２つの領域３ａ、３ｂに２分割し、領域３ａの小穴２は相対的に大径の小穴２ａにて構成し、領域３ｂの小穴２は相対的に小径の小穴２ｂにて構成して、領域３ａ、３ｂによって小穴２の径を異ならせている。
【００３６】
回転容器１には、その軸芯位置に中空回転軸４が一体的に配設されるとともに、この中空回転軸４が回転容器１の一端から突出され、回転容器１の軸芯方向一側に配設された電気的に絶縁構造とされている支持フレーム５にて軸受６を介して回転自在に支持され、かつ回転駆動手段（図示せず）にて回転駆動可能に構成されている。回転容器１の回転速度は、数１００ｒｐｍから１００００ｒｐｍを越える速度範囲まで適用され、小穴２の径や高分子溶液７の粘度等により、その回転速度が調整される。
【００３７】
中空回転軸４の一端は、高分子物質を溶媒に溶解させた高分子溶液７を供給する高分子溶液供給手段を構成する溶液供給管（図示せず）に接続され、若しくは溶液供給管（図示せず）が一端から挿通されている。中空回転軸４の回転容器１内の空間に対向する部分には、図２に示すように、内部の高分子溶液７を回転容器１内に均等に供給する流出開口８が適宜に形成されている。
【００３８】
高分子溶液７を構成する高分子物質としては、ポリプロピレン、ポリエチレン、ポリス チレン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフラテート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ナイロン、アラミド、ポリカプロラクトン、ポリ乳酸、ポリグリコール酸、コラーゲン、ポリヒドロキシ酪酸、ポリ酢酸ビニル、ポリペプチド等が好適なものとして例示でき、さらには核酸や蛋白質などの生体高分子なども例示でき、これらより選ばれる少なくとも一種が用いられるが、特にこれらに限定されるものではない。
【００３９】
また、使用できる溶媒としては、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、ピリジン、水等を例示でき、これらより選ばれる少なくとも一種が用いられるが、特にこれらに限定されるものではない。
【００４０】
また、高分子溶液７には無機質固体材料を混入することも可能である。その無機質固体材料としては、酸化物、炭化物、窒化物、ホウ化物、珪化物、弗化物、硫化物等を挙げることができるが、耐熱性、加工性などの観点からは酸化物を用いるのが好ましい。酸化物としては、Ａｌ２Ｏ３、ＳｉＯ２、ＴｉＯ２、Ｌｉ２Ｏ、Ｎａ２Ｏ、ＭｇＯ、ＣａＯ、ＳｒＯ、ＢａＯ、Ｂ２Ｏ３、Ｐ２Ｏ５、ＳｎＯ２、ＺｒＯ２、Ｋ２Ｏ、Ｃｓ２Ｏ、ＺｎＯ、Ｓｂ２Ｏ３、Ａｓ２Ｏ３、ＣｅＯ２、Ｖ２Ｏ５、Ｃｒ２Ｏ３、ＭｎＯ、Ｆｅ２Ｏ３、ＣｏＯ、ＮｉＯ、Ｙ２Ｏ３、Ｌｕ２Ｏ３、Ｙｂ２Ｏ３、ＨｆＯ２、Ｎｂ２Ｏ５等を例示でき、これらより選ばれる少なくとも一種が用いられるが、特にこれらに限定されるものではない。
【００４１】
回転容器１には第１の高電圧発生手段９から軸受６及び中空回転軸４を介して高電圧が印加されている。第１の高電圧発生手段９には、１ｋＶ〜１００ｋＶ、好適には５ｋＶ〜１００ｋＶの高電圧を発生させるものが適用され、またその出力をオン・オフ切替するスイッチ９ａを備えたものが好適に適用される。回転容器１に対して、径方向に対向し、適当な距離をあけて導電体からなる平板状の収集体１０が配設されている。この収集体１０は第１の高電圧発生手段９の低電圧側に接続されるとともに接地手段１１にて電気的に接地され、回転容器１と収集体１０との間の空間に電界が形成されるように構成されている。なお、収集体１０を接地するのではなく、第１の高電圧発生手段９とは逆極性の高電圧発生手段（図示せず）に接続してもよい。また、収集体１０側に高電圧を印加して回転容器１側を接地電位としても良い。
【００４２】
回転容器１に対して、収集体１０とは反対側に径方向に対向して、回転容器１の軸芯方向のほぼ全幅にわたって反射電極１２が配設されている。反射電極１２は、図２に示すよ うに、回転容器１から放射状に流出した高分子溶液７及びそれにより生成されたナノファイバー１６を収集体１０に向けて反射させるように放物反射面を構成するように配設されている。この反射電極１２には、第２の高電圧発生手段（図示せず）にて発生させた、回転容器１から流出する高分子溶液７及びナノファイバー１６の帯電電荷と同極性の高電圧が印加される。この第２の高電圧発生手段（図示せず）は、第１の高電圧発生手段９を共用することが可能である。また、反射電極１２は、方物反射面に限定するものではなく、回転容器１の小穴より遠心力で収集体１０とは、反対方向に流出したナノファイバー１６が、収集体１０側に集まるように構成すればよい。
【００４３】
収集体１０の回転容器１に対向する表面に接触若しくは近接して担持部材としての担持シート１３が配置されている。この担持シート１３を回転容器１の軸芯方向に移動させるように、収集体１０の担持シート移動方向上手側の側部に担持シート供給手段１４が、下手側の側部に担持シート回収手段１５が配設され、これら担持シート供給手段１４と担持シート回収手段１５で担持部材移動手段が構成されている。
【００４４】
以上の構成において、回転容器１に第１の高電圧発生手段９にて高電圧を印加して回転容器１と収集体１０との間に電界を発生させた状態で、回転容器１内に高分子溶液７を供給しつつ回転駆動手段（図示せず）にて回転させると、回転容器１内の高分子溶液７が電荷を帯電された状態で遠心力の作用にて回転容器１の小穴２（２ａ、２ｂ）から線状に流出し、その後遠心力の作用でさらに延伸されるとともに、高分子溶液７中の溶媒の蒸発に伴って帯電されている電荷間の距離が小さくなって作用するクーロン力が大きくなり、そのクーロン力が線状の高分子溶液７の表面張力より勝った時点で線状の高分子溶液７が爆発的に延伸される現象が生じ、この静電爆発と称する現象が、一次、二次、場合によっては三次等と繰り返されることで、サブミクロンの直径の高分子物質から成るナノファイバー１６（１６ａ、１６ｂ）が生成される。
【００４５】
ここで、回転容器１の軸芯方向の２つの領域３ａ、３ｂに形成されている小穴２ａ、２ｂの径が異なっているので、各小穴２ａ、２ｂからそれぞれ流出した高分子溶液７にて生成されるナノファイバー１６ａ、１６ｂの径も異なったものとなる。具体実験例を示すと、図４に示すように、小穴２の径が、０．５ｍｍでは、生成されるナノファイバー１６の繊維径は平均略３００ｎｍ、小穴２の径が１．０ｍｍで、繊維径が平均略４００ｎｍ、小穴２の径が１．５ｍｍで、繊維径が平均略５６０ｎｍ、小穴２の径が２．０ｍｍで、繊維径が平均略８００ｎｍ程度となっており、小穴２の径を異ならせることで、繊維径の異なるナノファイバー１６を生成することができる。この時の、回転容器１の内径は、３０ｍｍで、回転数は、３０００ｒｐｍであり、高分子溶液７は、ポリビニルアルコール１０％で、残りの溶媒としては、水が使用されている。
【００４６】
本実施形態では、回転容器１の領域３ａの相対的に大径の小穴２ａにて生成されたナノファイバー１６ａの繊維径は大きく、領域３ｂの相対的に小径の小穴２ｂにて生成されたナノファイバー１６ｂの繊維径は小さい。かくして、これらのナノファイバー１６ａ、１６ｂは、それぞれ回転容器１と収集体１０との間の電界と反射電極１２の作用によって収集体１０に向かって流動し、図５に示すように、担持シート１３の移動方向上手側の領域３ａの小穴２ａにて生成されたナノファイバー１６ａが先に担持シート１３上に堆積されて繊維径の大きいナノファイバー１６ａから成る高分子ウェブ１７ａが形成され、次いでその上に下手側の領域３ｂの小穴２ｂにて生成されたナノファイバー１６ｂが堆積されて繊維径の小さいナノファイバー１６ｂから成る高分子ウェブ１７ｂが形成される。こうして、担持シート１３上に物性の異なる高分子ウェブ１７ａ、１７ｂが順次積層された積層高分子ウェブ１８が製造される。
【００４７】
以上の説明では、単一の回転容器１を軸芯方向に複数の領域３ａ、３ｂに分割してそれ ぞれに径の異なる小穴２を配設した例を示したが、複数の領域３ａ、３ｂに分割するのではなく、複数の回転容器を同芯状に並列配置して一体的に結合した回転容器ユニットを構成し、各回転容器にそれぞれ径の異なる小穴２を配設した構成としても良い。また、以上の説明では、物性の異なるナノファイバー１６ａ、１６ｂからなる高分子ウェブ１７ａ、１７ｂを２層に積層した例について説明したが、３層以上の積層高分子ウェブ１８を製造することもができる。
【００４８】
以上のようにして製造された積層高分子ウェブ１８は、フィルタ材やその他の種々の機能性素材に適用される。例えば、従来は４種類の材料を重ね、成型や圧縮工程を経て、一体の４層構造の素材を構成して製造されていたマスクの場合、各材料の物性を持つナノファイバーを積層した４層の積層高分子ウェブを用いることで、製造工程を大幅に削減することができる。また、内側層として親水性素材、中間層として断熱性素材、外側層として撥水性素材を用いた３層構造のスポーツウェアにおいても、そのような物性のナノファイバーを順次堆積させた積層高分子ウェブを用いることにより、その製造工程を大幅に削減することができる。
【００４９】
（第２の実施形態）
次に、本発明の第２の実施形態の高分子ウェブの製造装置について、図６〜図８を参照して説明する。なお、以下の実施形態の説明では、先行する実施形態と同一の構成要素については同一参照符号を付して説明を省略し、主として相違点についてのみ説明する。
【００５０】
上記第１の実施形態では、回転容器１の軸芯方向に分割した複数の領域３ａ、３ｂにそれぞれ径の異なる小穴２ａ、２ｂを配設し、物性の異なる高分子ウェブ１７ａと１７ｂを順次積層させた積層高分子ウェブ１８を製造する例を示したが、本実施形態では、図６（ａ）、（ｂ）に示すように、回転容器１の外周に、大径の小穴２ａと小径の小穴２ｂを周方向に交互にかつそれぞれ軸芯方向に沿う列状に複数配置している。このような回転容器１を、図１に示した高分子ウェブの製造装置に適用することで、繊維径が異なり、それによって物性が異なる複数種類のナノファイバー１６ａ、１６ｂが均一に混合された単一層の高分子ウェブを製造することができる。
【００５１】
なお、図６の例では、大径の小穴２ａと小径の小穴２ｂを、周方向に交互にかつ軸芯方向にはそれぞれ所定の間隔あけた同一位置に位置するように配置した例を示したが、図７に示すように、これら小穴２ａ、２ｂの軸芯方向の配置位置を互いにずらせ、相手側の中間に位置するように配置しても良い。また、図８に示すように、大径の小穴２ａと小径の小穴２ｂを周方向に交互に、かつ小穴２ａ、２ｂがそれぞれ回転容器１の外周に螺旋状に配列されるように配置しても良い。このように大径の小穴２ａと小径の小穴２ｂは、これら以外にも任意の配置規則に基づいて配置することができる。
【００５２】
（第３の実施形態）
次に、本発明の第３の実施形態の高分子ウェブの製造装置について、図９〜図１１を参照して説明する。
【００５３】
上記第１の実施形態では、単一の回転容器１内に高分子溶液７を供給し、回転容器１に形成した径の異なる小穴２ａ、２ｂから物性の異なるナノファイバー１６ａ、１６ｂを生成するようにした例を示したが、本実施形態では、図９、図１０に示すように、複数の回転容器２１ａ、２１ｂを同芯状に並列配置し、これら回転容器２１ａ、２１ｂに対して組成の異なる高分子溶液７ａ、７ｂを供給して、物性の異なるナノファイバー１６ａ、１６ｂを生成するように構成している。
【００５４】
複数の回転容器２１ａ、２１ｂは同芯の中空回転軸４にて一体的に結合して回転容器ユ ニットを構成し、その中空回転軸４に挿通した溶液供給管２２ａ、２２ｂを通してこれら回転容器２１ａ、２１ｂ内にそれぞれ組成の異なる高分子溶液７ａ、７ｂを供給するように構成されている。中空回転軸４は、軸受６を介して支持フレーム５にて回転自在に支持されるとともに、駆動モータ２３ａと、その出力軸に固定された駆動プーリ２３ｂと、中空回転軸４に固定された従動プーリ２３ｃと、駆動プーリ２３ｂと従動プーリ２３ｃに巻回されたベルト２３ｄから成る回転駆動手段２３にて回転駆動可能に構成されている。
【００５５】
また、本実施形態では、回転容器２１ａ、２１ｂの軸芯方向の他側方、すなわち支持フレーム５とは反対側に適当な距離をあけて収集体１０が配設され、かつ回転容器２１ａ、２１ｂの軸芯方向の一側方に、回転容器２１ａ、２１ｂの周囲空間を通して収集体１０に向けて気体流２４を形成するファン２５が配設されている。なお、気体流２４を温風とすると、高分子溶液７ａ、７ｂの溶媒をより効率的に蒸発させることができ、ナノファイバー１６ａ、１６ｂが効率的に生成されるので好適である。
【００５６】
以上の構成において、各回転容器２１ａ、２１ｂ内に互いに組成の異なる高分子溶液７ａ、７ｂを供給し、回転駆動手段２３にて回転容器２１ａ、２１ｂを回転することで、各回転容器２１ａ、２１ｂから流出した高分子溶液７ａ、７ｂにて上述と同様に互いに物性の異なる高分子物質から成るナノファイバー１６ａ、１６ｂが効率的に生成される。生成されたナノファイバー１６ａ、１６ｂは、それぞれ回転容器２１ａ、２１ｂと収集体１０との間の電界とファン２５により形成された気体流２４によって、回転容器２１ａ、２１ｂの軸芯方向一側方の収集体１０に向かって互いに均一に混合されながら流動し、収集体１０上に堆積され、収集体１０上に異なる物性のナノファイバー１６ａ、１６ｂが均一に混合されて堆積された高分子ウェブが製造される。
【００５７】
図９、図１０に示した構成では、生成されたナノファイバー１６ａ、１６ｂを回転容器２１ａ、２１ｂの軸芯方向他側方の収集体１０に向かう流動を促進させる手段として気体流２４を発生させるファン２５を配設したが、図１１に示すように、ファン２５に代えて、若しくはファン２５と併用して、回転容器２１ａ、２１ｂの軸芯方向に収集体１０とは反対側に反射電極２６を配設し、この反射電極２６に対して第２の高電圧発生手段２７にて、回転容器２１ａ、２１ｂの小穴２から流出する高分子溶液７ａ、７ｂの帯電電荷と同極性の高電圧を印加するように構成しても良く、この場合も、ナノファイバー１６ａ、１６ｂを反射電極２６にて確実に収集体１０に向けて流動させることができるので、無駄なく効率的に高分子ウェブを製造することができる。
【００５８】
なお、第２の高電圧発生手段２７は、第１の高電圧発生手段９にて兼用するようにしても良い。また、図１１において、２８ａ、２８ｂは高分子溶液７ａ、７ｂを収容する容器、２９ａ、２９ｂは供給ポンプであり、これら容器２８ａ、２８ｂ、供給ポンプ２９ａ、２９ｂ、及び溶液供給管２２ａ、２２ｂにて高分子溶液供給手段３０ａ、３０ｂが構成されている。
【００５９】
以上の説明では、回転容器２１ａ、２１ｂの外周に形成した小穴２の径が同一である例を示したが、上記第１の実施形態と同様に回転容器２１ａ、２１ｂに互いに異なる径の小穴２ａ、２ｂを形成し、組成の異なる高分子溶液７ａ、７ｂと組み合わせ、組成と繊維径の両方が異なって、物性が異なっているナノファイバー１６ａ、１６ｂを堆積した高分子ウェブを製造するようにすることもできる。
【００６０】
また、回転容器２１ａ、２１ｂで生成されたナノファイバー１６ａ、１６ｂを回転容器２１ａ、２１ｂの軸芯方向他側方に流動させ、ナノファイバー１６ａ、１６ｂを均一に混合して収集体１０上に堆積させるようにした例を示したが、上記第１の実施形態と同様に、回転容器２１ａ、２１ｂに対して径方向に対向して収集体１０を配設し、収集体１０上 を回転容器２１ａ、２１ｂの軸芯方向に移動する担持シート１３上に、物性の異なる高分子ウェブ１７ａ、１７ｂが順次積層することで積層高分子ウェブ１８を製造するようにしても良い。
以上の各実施形態では、回転容器１又は２１ａ、２１ｂに第１の高電圧発生手段９にて高電圧を印加し、収集体１０を接地した構成を例示したが、逆に収集体１０に第３の高電圧発生手段にて正又は負の高電圧を印加し、回転容器１又は２１ａ、２１ｂ側を接地した構成としても良く、若しくは逆極性の高電圧を印加する構成としても良い。
【産業上の利用可能性】
【００６１】
本発明のナノファイバー及び高分子ウェブの製造方法と装置によれば、複数種類の小穴の径又は高分子溶液の組成に対応して互いに物性の異なる複数種類のナノファイバーを簡単な装置構成にて一度に効率的に製造することができ、またそれらのナノファイバーを混合若しくは積層して堆積させることで所望の高分子ウェブを製造することができるので、各種物性のナノファイバーを混合した糸条や各種物性のナノファイバーを組み合わせて積層した各種機能性ウェブの製造に好適に利用することができる。
【図面の簡単な説明】
【００６２】
【図１】本発明の第１の実施形態の高分子ウェブの製造装置の要部概略構成を示す正面図。
【図２】図１のＡ−Ａ矢視断面図。
【図３】同実施形態の回転容器の正面図。
【図４】回転容器の小穴の径とナノファイバーの繊維径との関係を示すグラフ。
【図５】同実施形態にて製造される積層高分子ウェブの断面図。
【図６】本発明の第２の実施形態の高分子ウェブの製造装置における回転容器を示し、（ａ）は正面図、（ｂ）は（ａ）のＢ−Ｂ矢視断面図。
【図７】同実施形態における回転容器の他の構成例を示す正面図。
【図８】同実施形態における回転容器のさらに別の構成例を示す正面図。
【図９】本発明の第３の実施形態の高分子ウェブの製造装置の要部概略構成を示す斜視図。
【図１０】同実施形態におけるナノファイバーの生成状態を示す斜視図。
【図１１】同実施形態の高分子ウェブの製造装置の変形構成例を示す縦断正面図。
【図１２】従来例の積層高分子ウェブの製造装置の概略構成を示す正面図。
【図１３】本発明に先行する高分子ウェブの製造装置の要部構成を示す斜視図。
【符号の説明】
【００６３】
１  回転容器
２、２ａ、２ｂ  小穴
３ａ、３ｂ  領域
７、７ａ、７ｂ  高分子溶液
９  第１の高電圧発生手段
１０  収集体
１２  反射電極
１３  担持シート（担持部材）
１４  担持シート供給手段（担持部材移動手段）
１５  担持シート巻取手段（担持部材移動手段）
１６、１６ａ、１６ｂ  ナノファイバー
１７、１７ａ、１７ｂ  高分子ウェブ
１８  積層高分子ウェブ
２１ａ、２１ｂ  回転容器
２２ａ、２２ｂ  溶液供給管（高分子溶液供給手段）
２３  回転駆動手段
２４  気体流
２５  気体流発生手段
２６  反射電極
２７  第２の高電圧発生手段
３０ａ、３０ｂ  高分子溶液供給手段
【図２】
0004915329.tif 000002
【図３】
0004915329.tif 000003
【図４】
0004915329.tif 000004
【図５】
0004915329.tif 000005
【図６】
0004915329.tif 000006
【図１２】
0004915329.tif 000007
【図１３】
0004915329.tif 000008
【図１】
0004915329.tif 000009
【図７】
0004915329.tif 000010
【図８】
0004915329.tif 000011
【図９】
0004915329.tif 000012
【図１０】
0004915329.tif 000013
【図１１】
0004915329.tif 000014